(57)【特許請求の範囲】
【請求項１】
脂肪酸エステル（Ａ）及び鉱物油（Ｂ）（ただし、ミネラルスピリットを除く。）から選ばれる少なくとも１つを含有することを特徴とする仮撚加工機用ヒーター塗布剤。
【請求項２】
前記仮撚加工機用ヒーター塗布剤の全質量に対して、前記脂肪酸エステル（Ａ）及び前記鉱物油（Ｂ）から選ばれる少なくとも１つを、少なくとも５０質量％以上含有する請求項１に記載の仮撚加工機用ヒーター塗布剤。
【請求項３】
前記脂肪酸エステル（Ａ）として、質量平均分子量が３００〜１０００の脂肪酸エステル（ａ１）を含有する請求項１又は２に記載の仮撚加工機用ヒーター塗布剤。
【請求項４】
前記鉱物油（Ｂ）として、６０〜６００レッドウッド秒の鉱物油（ｂ１）を含有する請求項１又は２に記載の仮撚加工機用ヒーター塗布剤。
【請求項５】
前記脂肪酸エステル（Ａ）として、質量平均分子量が３００〜１０００の脂肪酸エステル（ａ１）を含有し、且つ、前記鉱物油（Ｂ）として、６０〜６００レッドウッド秒の鉱物油（ｂ１）を含有する請求項１又は２に記載の仮撚加工機用ヒーター塗布剤。
【請求項６】
更に、界面活性剤（Ｃ）を含有する請求項１〜５のいずれか一項に記載の仮撚加工機用ヒーター塗布剤。
【請求項７】
請求項１〜６のいずれか一項に記載の仮撚加工機用ヒーター塗布剤を、仮撚加工機のヒーターに塗布することを特徴とする仮撚加工糸の製造方法。
【請求項８】
前記ヒーターが接触型ヒーターである請求項７に記載の仮撚加工糸の製造方法。
【発明の詳細な説明】
【技術分野】
【０００１】
本発明は、仮撚加工機において糸がヒーターから外れることを抑制することを目的として、ヒーターに塗布する仮撚加工機用ヒーター塗布剤に関する。
【背景技術】
【０００２】
近年、衣類の多様化、ファッション化の傾向は益々進行し、中でも、適度の伸縮性や嵩高さがあり、良好な風合いにより身体に気持ちよくフィットするスポーツ用衣類や婦人用ファンデーション衣類など機能性ウェアに対する要望が高くなっている。この機能性ウェアの製造には、仮撚加工糸は不可欠なものである。
一般に、仮撚加工糸（Ｄｒａｗ  Ｔｅｘｔｕｒｅｄ  Ｙａｒｎ；以下、ＤＴＹということがある。）は、合成繊維用処理剤を付与して部分延伸糸（Ｐａｒｔｉａｌｌｙ  Ｏｒｉｅｎｔｅｄ  Ｙａｒｎ；以下、ＰＯＹということがある。）である合成繊維フィラメント糸条を生産した後、仮撚装置の加熱装置（ヒーター）により合成繊維フィラメント糸条を加熱し、同時にフィラメント糸条に撚りを与えながら延伸することにより得られる。部分延伸糸（ＰＯＹ）に付与される合成繊維用処理剤は、特に乳化剤や制電剤等に工夫がなされ、ヒーター汚れ、毛羽糸切れ、静電気発生を抑制する設計がなされてきた（例えば、特許文献１、２等）。
しかしながら、このような合成繊維用処理剤が付与された部分延伸糸（ＰＯＹ）でも、加熱装置（ヒーター）から合成繊維フィラメント糸条が外れる又はズレてしまい、毛羽糸切れが発生するほか、加熱不足及び糸道のズレにより十分な撚りや延伸が出来ないといった問題があった。
【先行技術文献】
【特許文献】
【０００３】
【特許文献１】特開２００５−０４２２０８号公報
【特許文献２】特開平１１−３１５４８０号公報
【発明の概要】
【発明が解決しようとする課題】
【０００４】
本発明は、仮撚加工機において合成繊維フィラメント糸条がヒーターから外れることを抑制し得る、仮撚加工機用ヒーター塗布剤を提供することを課題としている。
【課題を解決するための手段】
【０００５】
本発明者は上記課題を解決するために鋭意研究を重ねた結果、仮撚加工機のヒーター部分に特定の成分を塗布することにより、仮撚加工機において合成繊維フィラメント糸条がヒーターから外れることを抑制出来ることを見出し、上記課題を解決するに至ったものである。
【０００６】
本発明は、具体的には次の事項を要旨とする。
１．脂肪酸エステル（Ａ）及び鉱物油（Ｂ）（ただし、ミネラルスピリットを除く。）から選ばれる少なくとも１つを含有することを特徴とする仮撚加工機用ヒーター塗布剤。
２．前記仮撚加工機用ヒーター塗布剤の全質量に対して、前記脂肪酸エステル（Ａ）及び前記鉱物油（Ｂ）から選ばれる少なくとも１つを、少なくとも５０質量％以上含有する１．に記載の仮撚加工機用ヒーター塗布剤。
３．前記脂肪酸エステル（Ａ）として、質量平均分子量が３００〜１０００の脂肪酸エステル（ａ１）を含有する１．又は２．に記載の仮撚加工機用ヒーター塗布剤。
４．前記鉱物油（Ｂ）として、６０〜６００レッドウッド秒の鉱物油（ｂ１）を含有する
１．又は２．に記載の仮撚加工機用ヒーター塗布剤。
５．前記脂肪酸エステル（Ａ）として、質量平均分子量が３００〜１０００の脂肪酸エステル（ａ１）を含有し、且つ、前記鉱物油（Ｂ）として、６０〜６００レッドウッド秒の鉱物油（ｂ１）を含有する１．又は２．に記載の仮撚加工機用ヒーター塗布剤。
６．更に、界面活性剤（Ｃ）を含有する１．〜５．のいずれか一項に記載の仮撚加工機用ヒーター塗布剤。
７．１．〜６．のいずれか一項に記載の仮撚加工機用ヒーター塗布剤を、仮撚加工機のヒーターに塗布することを特徴とする仮撚加工糸の製造方法。
８．前記ヒーターが接触型ヒーターである７．に記載の仮撚加工糸の製造方法。
【発明の効果】
【０００７】
本発明の仮撚加工機用ヒーター塗布剤や、この仮撚加工機用ヒーター塗布剤を仮撚加工機のヒーターに塗布する仮撚加工糸の製造方法は、仮撚加工機において合成繊維フィラメント糸条がヒーターから外れる、すなわち「糸外れ」を抑制し、「糸外れ」による毛羽糸切れや合成繊維フィラメント糸条の加熱不足を防止して、良好に撚り延伸された仮撚加工糸が得られるという効果を発揮する。
また、本発明の仮撚加工機用ヒーター塗布剤は、短時間で仮撚加工機のヒーター上に拡がる拡展性にも優れているため、給油作業が短時間で完了するほか、給油直後でも仮撚加工機を稼働させることが出来、しかも、本発明の仮撚加工機用ヒーター塗布剤を仮撚加工機のヒーター上に均一に付着させて「糸外れ」を抑制する効果を高めることが出来るため、有用である。
【発明を実施するための形態】
【０００８】
本発明は、脂肪酸エステル（Ａ）及び鉱物油（Ｂ）から選ばれる少なくとも１つを含有する仮撚加工機用ヒーター塗布剤や、この仮撚加工機用ヒーター塗布剤を仮撚加工機のヒーターに塗布する仮撚加工糸の製造方法に関する。
以下、本発明について詳細に説明する。
【０００９】
＜脂肪酸エステル（Ａ）＞
本発明の仮撚加工機用ヒーター塗布剤は、その１態様として、脂肪酸エステル（Ａ）を必須成分として含有するものである。
本発明における脂肪酸エステル（Ａ）は、脂肪族炭化水素の１価若しくは多価アルコールと、脂肪族炭化水素の１価若しくは多価カルボン酸である脂肪酸のカルボキシル基が、エステル結合した化合物であれば何れでも良い。具体的には、（１）ブチルラウラート、ブチルステアラート、オクチルパルミタート、オクチルステアラート、オレイルラウラート、オレイルオレアート、イソトリデシルステアラート、イソペンタコサニルイソステアラート等の脂肪族１価アルコールと脂肪族モノカルボン酸とのエステル、（２）１，６−ヘキサンジオールジデカノアート、トリメチロールプロパンモノオレアートモノラウラート、トリメチロールプロパントリラウラート、トリメチロールプロパントリオレアート、ペンタエリスリトールテトラオレアート、ひまし油等の天然油脂等の、脂肪族多価アルコールと脂肪族モノカルボン酸とのエステル、（３）アジピン酸ジラウリル、アゼライン酸ジオレイル等の、脂肪族１価アルコールと脂肪族多価カルボン酸とのエステル等が挙げられる。これらを、１種または２種以上併用してもよい。
中でも、本発明における脂肪酸エステル（Ａ）として、質量平均分子量が３００〜１０００の脂肪酸エステル（ａ１）を含有することにより、仮撚加工機において合成繊維フィラメント糸条がヒーターから外れる「糸外れ」をより抑制することが出来る。
【００１０】
＜鉱物油（Ｂ）＞
本発明の仮撚加工機用ヒーター塗布剤は、その１態様として、地下資源由来の炭化水素化合物である鉱物油（Ｂ）を必須成分として含有するものである。具体的には、芳香族系
炭化水素、パラフィン系炭化水素、ナフテン系炭化水素等が挙げられる。より具体的には、例えばスピンドル油、流動パラフィン等が挙げられる。これらの鉱物油は、市販品を適宜採用することが出来る。これらを、１種または２種以上併用してもよい。
中でも、本発明における鉱物油（Ｂ）として、６０〜６００レッドウッド秒の鉱物油（ｂ１）を含有することにより、仮撚加工機において合成繊維フィラメント糸条がヒーターから外れる「糸外れ」をより抑制することが出来る。ここで、レッドウッド秒は鉱物油の粘度を表し、容器の底部にある細孔を閉じて容器内の一定の高さまで試料を入れ、試験温度である３０℃に達したところで孔を開いて試料を落下させ、５０ｃｍ３の試料が落ちるのに要する時間（秒）を意味する。
【００１１】
本発明の仮撚加工機用ヒーター塗布剤は、脂肪酸エステル（Ａ）及び鉱物油（Ｂ）から選ばれる少なくとも１つを含有すれば良く、脂肪酸エステル（Ａ）を含有する態様、鉱物油（Ｂ）を含有する態様、脂肪酸エステル（Ａ）及び鉱物油（Ｂ）を含有する態様、何れの態様でも良い。
本発明の仮撚加工機用ヒーター塗布剤は、当該ヒーター塗布剤の全質量に対して、脂肪酸エステル（Ａ）及び鉱物油（Ｂ）から選ばれる少なくとも１つを、少なくとも５０質量％以上含有することが、仮撚加工機において合成繊維フィラメント糸条がヒーターから外れる「糸外れ」を抑制する点において好ましく、６０質量％以上含有することがより好ましく、７０重量％以上含有することがさらに好ましい。
【００１２】
＜界面活性剤（Ｃ）＞
本発明の仮撚加工機用ヒーター塗布剤は、さらに界面活性剤（Ｃ）を含有してもよい。含有し得る界面活性剤（Ｃ）としては、非イオン性界面活性剤（ｃ１）、アニオン性界面活性剤（ｃ２）、カチオン性界面活性剤（ｃ３）、両性界面活性剤（ｃ４）の何れでも良いが、非イオン性界面活性剤（ｃ１）とアニオン性界面活性剤（ｃ２）から選択される１種以上を含有することが好ましく、中でも、非イオン性界面活性剤（ｃ１）とアニオン性界面活性剤（ｃ２）の両方を含有することがさらに好ましい。
本発明の仮撚加工機用ヒーター塗布剤における界面活性剤（Ｃ）の含有量は、特に制限はないが、当該ヒーター塗布剤の全質量に対して５０質量％未満の範囲で含有しても良く、４０質量％未満の範囲で含有することが好ましく、仮撚加工機において合成繊維フィラメント糸条がヒーターから外れる「糸外れ」を抑制する点において、３０質量％未満の範囲で含有することがさらに好ましい。
【００１３】
＜非イオン性界面活性剤（ｃ１）＞
本発明の仮撚加工機用ヒーター塗布剤に配合し得る、非イオン性界面活性剤（ｃ１）の具体例としては、特に制限はなく、例えば、（ポリ）オキシアルキレンアルキルエーテル、（ポリ）オキシアルキレンアルキルフェニルエーテル、（ポリ）オキシアルキレンアリルフェニルエーテル、（ポリ）オキシアルキレンスチリルフェニルエーテル、（ポリ）オキシアルキレンアルキルフェニルエーテルホルムアルデヒド縮合物、（ポリ）オキシエチレン−（ポリ）オキシプロピレンブロックポリマー、（ポリ）オキシエチレン−（ポリ）オキシプロピレンランダムポリマー、（ポリ）オキシエチレン−（ポリ）オキシプロピレンブロックポリマーアルキルフェニルエーテル、（ポリ）オキシアルキレン脂肪酸エステル、（ポリ）オキシアルキレンソルビタン脂肪酸エステル、（ポリ）オキシアルキレン硬化ヒマシ油、（ポリ）アルキレングリコール脂肪酸エステル、（ポリ）アルキレングリコール脂肪酸エーテル等が挙げられる。これらは、１種類を単独で使用してもよく、２種類以上を組み合わせて使用してもよい。
【００１４】
＜アニオン性界面活性剤（ｃ２）＞
本発明の仮撚加工機用ヒーター塗布剤に配合し得る、アニオン性界面活性剤（ｃ２）の具体例としては、特に制限はなく、例えば（１）アルキルリン酸エステルナトリウム塩、
アルキルリン酸エステルカリウム塩、アルキルリン酸エステルジエタノールアミン塩、アルキルリン酸エステルトリエタノールアミン塩等のアルキル基の炭素数が４〜１８のアルキルリン酸エステル塩、（２）アルキルスルホン酸ナトリウム塩、アルキルスルホン酸カリウム塩、ジアルキルスルホコハク酸ナトリウム塩、ジアルキルスルホコハク酸カリウム塩等の炭素数５〜３０のスルホン酸塩、（３）アルキル硫酸ナトリウム、アルキル硫酸カリウム等の炭素数５〜３０の硫酸塩、（４）カルボン酸ナトリウム塩、カルボン酸カリウム塩等のカルボン酸塩等が挙げられる。これらは、１種類を単独で使用してもよく、２種類以上を組み合わせて使用してもよい。
【００１５】
＜カチオン性界面活性剤（ｃ３）＞
本発明の仮撚加工機用ヒーター塗布剤に配合し得る、カチオン性界面活性剤（ｃ３）の具体例としては、特に制限はなく、例えばアミン塩、アンモニウム塩、ホスホニウム塩、イミダゾリン塩、イミダゾリニウム塩等が挙げられる。これらは、１種類を単独で使用してもよく、２種類以上を組み合わせて使用してもよい。
＜両性界面活性剤（ｃ４）＞
本発明の仮撚加工機用ヒーター塗布剤に配合し得る、カチオン性界面活性剤（ｃ３）の具体例としては、特に制限はなく、例えばベタイン等の両性界面活性剤等が挙げられる。これらの成分は、１種を単独で使用してもよく、２種以上を組み合わせて使用してもよい。
【００１６】
＜その他成分＞
本発明の仮撚加工機用ヒーター塗布剤は、その他成分として、シリコーン油、酸化防止剤、防錆剤、防腐剤のほか、「糸外れ」抑制効果を見込みフッ素化合物等を配合することが出来る。その他成分の配合量は、本発明の効果を損なわない範囲内において規定することが出来るが、仮撚加工機用ヒーター塗布剤の全質量に対して２０質量％未満の配合量とすることが好ましい。
シリコーン油としては、例えば、ジメチルシリコーン、フェニル変性シリコーン、アミノ変性シリコーン、アミド変性シリコーン、ポリエーテル変性シリコーン、アミノポリエーテル変性シリコーン、アルキル変性シリコーン、アルキルアラルキル変性シリコーン、アルキルポリエーテル変性シリコーン、エステル変性シリコーン、エポキシ変性シリコーン、カルビノール変性シリコーン、メルカプト変性シリコーン、ポリオキシアルキレン変性シリコーン等が挙げられる。これらのシリコーン油は、市販品を適宜採用することが出来る。
酸化防止剤としては、（１）１，３，５−トリス（３’，５’−ジ−ｔ−ブチル−４−ヒドロキシベンジル）イソシアヌル酸、１，３，５−トリス（４−ｔｅｒｔ−ブチル−３−ヒドロキシ−２，６−ジメチルベンジル）イソシアヌル酸、１，３，５−トリメチル−２，４，６−トリス（３，５−ジ−ｔ−ブチル−４−ヒドロキシベンジル）ベンゼン、２，２’−メチレン−ビス（４−メチル−６−ｔ−ブチルフェノール）、１，１，３−トリス(２−メチル−４−ハイドロキシ−５−ｔ−ブチルフェニル)ブタン、テトラキス［メチレン−３−（３’，５’−ジ−ｔ−ブチル−４’−ヒドロキシフェニル）プロピオネート］メタン等のフェノール系酸化防止剤、（２）オクチルジフェニルホスファイト、トリスノニルフェニルホスファイト、テトラトリデシル−４，４’−ブチリデン−ビス−（２−ｔ−ブチル−５−メチルフェノール）ジホスファイト等のホスファイト系酸化防止剤、（３）４，４’−チオビス−（６−ｔ−ブチル−３−メチルフェノール）、ジラウリル−３，３’−チオジプロピオネート等のチオエーテル系酸化防止剤等が挙げられる。
【００１７】
＜仮撚加工機用ヒーター塗布剤の調製方法＞
本発明の仮撚加工機用ヒーター塗布剤の調製方法としては、特に限定はなく、構成する前記の各成分を任意の順番で添加混合することにより調製することが出来る。
【００１８】
本発明の仮撚加工機用ヒーター塗布剤を使用する仮撚加工機としては、（１）ヒーター温度１５０〜２３０℃、ヒーター長１５０〜２５０ｃｍのヒーターを装着し、合成繊維フィラメント糸条がヒータープレート上を接触しながら走行する接触型ヒーターの仮撚加工機、（２）ヒーター温度３００〜６００℃、ヒーター長２０〜１５０ｃｍのヒーターを装着し、合成繊維フィラメント糸条がヒータープレート上を非接触で走行する非接触型ヒーターの仮撚加工機等が挙げられる。
中でも、仮撚加工機において合成繊維フィラメント糸条がヒーターから外れる「糸外れ」を抑制する効果を発揮する点において、本発明の仮撚加工機用ヒーター塗布剤は、接触型ヒーターの仮撚加工機に適用することが好ましい。
【００１９】
本発明の仮撚加工機用ヒーター塗布剤をヒーターに塗布する方法としては、刷毛塗り、流し塗り、スプレー塗布、ローラー塗布あるいは浸漬塗布などの方法を採用出来るが、仮撚加工機用ヒーター上に形成される塗布剤層の平滑性、均一性、ヒーター面との密着性、簡便性などの点から、刷毛、ローラー、布などの塗布具に、本発明の仮撚加工機用ヒーター塗布剤を含浸させて塗布する方法が好ましい。
【実施例】
【００２０】
以下、実施例を挙げて本発明を説明するが、本発明の技術範囲はこれらにより限定されるものではない。なお、以下の実施例及び比較例において、部は質量部を、また％は質量％を意味する。
【００２１】
＜仮撚加工機用ヒーター塗布剤の調製＞
・実施例１
実施例１は、オクチルパルミタート（質量平均分子量３６９）（Ａ−１）のみを含有する仮撚加工機用ヒーター塗布剤である。
・実施例１９
オクチルパルミタート（質量平均分子量３６９）（Ａ−１）を３０部、鉱物油（レッドウッド秒：８００）（Ｂ−４）を６０部、ポリオキシエチレン（５モル）ドデシルエーテル（ｃ１−１）を９部、イソオクチルリン酸エステルカリウム塩（ｃ２−１）を１部及び、ジメチルポリシロキサン（Ｆ−１）を１部、これら全てを均一に混合して実施例１９の仮撚加工機用ヒーター塗布剤を調製した。
【００２２】
・実施例２〜１８及び比較例１
実施例２〜１８の仮撚加工機用ヒーター塗布剤は、下記表１に示した配合で、上記実施例１又は実施例１９の調製方法と同様にして調製した。比較例１は、仮撚加工機用ヒーター塗布剤をヒーターに塗布しない例である。
実施例１〜１９の仮撚加工機用ヒーター塗布剤の各配合を、下記表１にまとめて示す。
なお、表１中のその他成分の「配合量＊」は、脂肪酸エステル（Ａ）、鉱物油（Ｂ）、界面活性剤（Ｃ）の合計１００質量部に対する質量部を意味する。
【００２３】
【表１】
0006895194.tif 000002
【００２４】
表１中の各記号は、下記成分を表す。
＜脂肪酸エステル（Ａ）＞
Ａ−１：オクチルパルミタート（質量平均分子量３６９）
Ａ−２：ジラウリルアジパート（質量平均分子量４８３）
Ａ−３：トリメチロールプロパントリオレアート（質量平均分子量９２８）
Ａ−４：ブチルラウラート（質量平均分子量２５６）
Ａ−５：ペンタエリスリトールテトラオレアート（質量平均分子量１１９４）
上記Ａ−１〜Ａ−３は、本発明における質量平均分子量が３００〜１０００の脂肪酸エステル（ａ１）に相当する成分である。
＜鉱物油（Ｂ）＞
Ｂ−１：鉱物油（レッドウッド秒：８０）
Ｂ−２：鉱物油（レッドウッド秒：５００）
Ｂ−３：鉱物油（レッドウッド秒：４０）
Ｂ−４：鉱物油（レッドウッド秒：８００）
上記Ｂ−１、Ｂ−２は、本発明における６０〜６００レッドウッド秒の鉱物油（ｂ１）に相当する成分である。
＜界面活性剤（Ｃ）＞
・非イオン性界面活性剤
ｃ１−１：ポリオキシエチレン（５モル）ドデシルエーテル
・アニオン性界面活性剤
ｃ２−１：イソオクチルリン酸エステルカリウム塩
ｃ２−２：２−ヘキサデシルリン酸エステルトリエタノールアミン塩
ｃ２−３：オレイン酸カリウム塩
ｃ２−４：ジオクチルスルホコハク酸ナトリウム塩
＜その他の成分＞
Ｆ−１：ジメチルポリシロキサン
Ｇ−１：１，１，３−トリス（２−メチル−４−ヒドロキシ−５−ｔ−ブチルフェニル）ブタン（酸化防止剤）
【００２５】
＜仮撚加工試験＞
接触型ヒーター仮撚加工機（ＴＭＴマシナリー社製の商品名ＡＴＦ−２１）を使用して、下記の合成繊維用処理剤Ａ（油剤付与量（ＯＰＵ）：０．４％）を付与した酸化チタン含有量０．２％のポリエチレンテレフタラートの１２８デシテックス３６フィラメントの部分延伸糸（ＰＯＹ）に対し、加工速度＝６５０ｍ／分、延伸倍率＝１．７０、施撚方式＝３軸デイスク外接式摩擦方式（入り側ガイドデイスク１枚、出側ガイドデイスク１枚、硬質ポリウレタンデイスク４枚）、デイスク速度／糸速度（Ｄ／Ｙ）＝１．７、加撚側ヒーター＝長さ２ｍで表面温度１８０℃、解撚側ヒーター＝なし、の条件で仮撚加工を行なった。
なお、仮撚加工前に、上記接触型ヒーター仮撚加工機のヒーターに、実施例１〜１９の各仮撚加工機用ヒーター塗布剤を含侵させた布を使用して、ヒーター全面を塗布出来る最低限量を用いて塗布した。
＜合成繊維用処理剤Ａ＞
ブチルアルコールにエチレンオキサイド（ＥＯ）とプロピレンオキサイド（ＰＯ）とをＥＯ／ＰＯ＝５０／５０（質量比）の割合でランダム状に付加した質量平均分子量２０００のポリエーテルモノオールを４５部、ラウリルアルコールにエチレンオキサイド（ＥＯ）とプロピレンオキサイド（ＰＯ）とをＥＯ／ＰＯ＝７０／３０（質量比）の割合でランダム状に付加した質量平均分子量１５００のポリエーテルモノオールを４２部、ラウリルアルコールにエチレンオキサイド（ＥＯ）を１０モル付加したポリエーテルモノオールを１２部、デカンスルホン酸ナトリウム塩を０．５部、ラウリルリン酸エステルカリウム塩を０．５部、これらを均一に混合して合成繊維用処理剤Ａを調整した。
＜糸外れ防止性の評価＞
前記条件で、１２錘（仮撚加工機１装置での同時仮撚加工数：１２）にて１０分間の仮撚加工を行い、発生した糸外れの錘数を計測した。
［評価基準］
◎：発生錘数が０〜１回
○：発生錘数が２〜４回
×：発生錘数が５回以上
＜拡展性評価＞
実施例１〜１９の各サンプル０．１５ｇを４５°の角度で傾斜した表面温度１８０℃の仮撚加工機のヒーターに垂らし、１０秒間でサンプルが進んだ距離を測定した。
［評価基準］
◎：３０ｃｍ以上
○：３０ｃｍ未満
実施例１〜１９の仮撚加工機用ヒーター塗布剤と、比較例１に関する、「糸外れ防止性の評価」と「拡展性評価」結果を表２にまとめて示した。
【００２６】
【表２】
0006895194.tif 000003
【００２７】
表２に示すとおり、本発明の仮撚加工機用ヒーター塗布剤の具体例である実施例１〜１９は、仮撚加工機において合成繊維フィラメント糸条がヒーターから外れる「糸外れ」を良好に抑制することが、さらに、「糸外れ」による毛羽糸切れや合成繊維フィラメント糸条の加熱不足を防止して、良好に撚り延伸された仮撚加工糸が得られることも確認された。
また、実施例１〜１９の仮撚加工機用ヒーター塗布剤は、短時間で仮撚加工機のヒーター上に拡がる拡展性にも優れていることも、明らかとなった。
これに対して、本発明の仮撚加工機用ヒーター塗布剤を仮撚加工機のヒーターに塗布せず、合成繊維用処理剤を付着した部分延伸糸（ＰＯＹ）を用いた場合には、「糸外れ」を抑制することが出来ず、「糸外れ」による毛羽糸切れが発生することも明らかとなった。
【産業上の利用可能性】
【００２８】
本発明の仮撚加工機用ヒーター塗布剤や、この仮撚加工機用ヒーター塗布剤を仮撚加工機のヒーターに塗布する仮撚加工糸の製造方法は、仮撚加工機において合成繊維フィラメント糸条がヒーターから外れる「糸外れ」を抑制し、「糸外れ」による毛羽糸切れや合成繊維フィラメント糸条の加熱不足を防止して、良好に撚り延伸された仮撚加工糸が得られるため非常に有用である。
【要約】
【課題】仮撚加工機において合成繊維フィラメント糸条がヒーターから外れることを抑制し得る、仮撚加工機用ヒーター塗布剤の提供。
【解決手段】脂肪酸エステル（Ａ）及び鉱物油（Ｂ）から選ばれる少なくとも１つを含有することを特徴とする仮撚加工機用ヒーター塗布剤。
【選択図】なし